(57)【要約】【課題】ＦＲＰ製部材のＲＴＭ成形方法において、キャビティ１３内に樹脂を未含浸部分やピットなく高速で含浸せしめ、安定した寸法精度の成形品が得られるとともに、繊維基材４の体積含有率を高く安定させることのできる、ＦＲＰ製部材の製造方法および該製造方法で使用する両面金型１、２を提供する。【解決手段】金型内部に成形部材用キャビティ１３を有し、その内面の一部または全面に樹脂流路溝３が形成された、上型１と下型２とからなる両面金型１、２の前記キャビティ１３内に、強化繊維となる成形部材用基材および／または中子用基材４を配置し、両面金型１、２を密閉した後、両面金型１、２の注入口１０から０．０５以上５ＭＰａ以下の範囲内の注入圧力で前記樹脂流路溝３を経由させて成形部材用基材および／または中子用基材４内部に樹脂を加圧含浸し、その後、硬化、脱型する。【選択図】図１
2004058650.tif 000002
【特許請求の範囲】
【請求項１】
（Ａ）金型内部に成形部材用キャビティを有し、その内面の一部または全面に樹脂流路溝が形成された、上型と下型とからなる両面金型の前記キャビティ内に、強化繊維となる成形部材用基材および／または中子用基材を
配置し、
（Ｂ）両面金型を密閉した後、
（Ｃ）両面金型の注入口から０．０５以上５ＭＰａ以下の範囲内の注入圧力で前記樹脂流路溝を経由させて成形部材用基材および／または中子用基材
内部に樹脂を加圧含浸し、
（Ｄ）その後、硬化、脱型すること、
を特徴とする繊維強化樹脂製部材の製造方法。
【請求項２】
樹脂流路溝の深さが０．５ｍｍ以上３０ｍｍ以下、幅が０．５ｍｍ以上２０ｍｍ以下であり、かつ樹脂流路溝のキャビティ外表面に対する表面積の比率が３％以上３０％以下である両面金型を使用することを特徴とする請求項１に記載の繊維強化樹脂製部材の製造方法。
【請求項３】
加圧注入工程（Ｃ）が、高圧注入工程と低圧注入工程とから構成されていることを特徴とする請求項１または２に記載の繊維強化樹脂製部材の製造方法。
【請求項４】
両面金型のキャビティ内部を真空吸引した状態で、樹脂を基材に注入することを特徴とする請求項１〜３のいずれかに記載の繊維強化樹脂製部材の製造方法。
【請求項５】
真空吸引の圧力が０．０５ＭＰａ以上０．１ＭＰａ以下の範囲内であることを特徴とする請求項１〜４のいずれかに記載の繊維強化樹脂製部材の製造方法。
【請求項６】
成形部材用基材および／または中子用基材と、樹脂流路溝が形成された金型表面との間に、ピールプライを介在させることを特徴とする請求項１〜５のいずれかに記載の繊維強化樹脂製部材の製造方法。
【請求項７】
成形部材用基材の一部または全部が炭素繊維であることを特徴とする請求項１〜６のいずれかに記載の繊維強化樹脂製部材の製造方法。
【請求項８】
上型と下型とからなる両面金型であって、その合わせ面に少なくとも、樹脂の入り口と、均一注入用ランナーと、成形部材用キャビティと、樹脂出口用ベントとからなる樹脂流路系が設けられた両面金型において、
（Ａ）キャビティに接する金型内面の一部または全面に、前記ランナーとベントの一方あるいは両方に接続する複数本の樹脂流路溝が形成されてお
り、
（Ｂ）樹脂流路溝の深さが０．５ｍｍ以上３０ｍｍ以下、幅が０．５ｍｍ以上
２０ｍｍ以下であり、かつ
（Ｃ）樹脂流路溝のキャビティ表面に対する表面積の比率が３％以上３０％以
下であること、
を特徴とする繊維強化樹脂製部材成形用の両面金型。
【請求項９】
樹脂流路溝は、金型内面において、１本の樹脂流路溝が複数本に分岐および／または複数本の樹脂流路溝が１本に結合していることを特徴とする請求項８に記載の繊維強化樹脂製部材成形用の両面金型。
【請求項１０】
樹脂流路溝の断面積が、金型内面において、変化していることを特徴とする請求項８または９に記載の繊維強化樹脂製部材成形用の両面金型。
【請求項１１】
キャビティに接する金型内面の温度を２０℃以上１５０℃以下の範囲に加熱する加熱手段を有していることを特徴とする請求項８〜１０に記載の繊維強化樹脂製部材成形用の両面金型。
【請求項１２】
樹脂流路溝部分の抜き勾配が０．５°以上３０°以下であることを特徴とする請求項８〜１１のいずれかに記載の繊維強化樹脂製部材成形用の両面金型。
【請求項１３】
樹脂の入り口と、均一注入用ランナーと、成形部材用キャビティおよび樹脂流路溝と、樹脂出口用ベントとからなる樹脂流路系の一部を埋めることで、樹脂流路系の形状を変更することを特徴とする請求項８〜１２のいずれかに記載の繊維強化樹脂製部材成形用両面金型の調整方法。
【発明の詳細な説明】
【０００１】
【発明の属する技術分野】
本発明は、たとえば移動体用機器、建築材料、各種産業機器の部材などに好適に使用できる、繊維強化樹脂（以下、「ＦＲＰ」と略記する。）製部材の製造方法および該製造方法で使用する両面金型に関する。
【０００２】
【従来の技術】
従来、ＦＲＰ製成形体を製造する際に用いる加圧注入成形方法として、自動車のボンネットや航空機のドアフレームなどの製造に用いられるいわゆるレジン・トランスファー・モールディング法（ＲＴＭ）が知られている。この成形方法は、内部に成形すべき所定形状のキャビティを有する型内に樹脂を圧入し、その圧入された樹脂を型内に配置した繊維基材を介して流動・含浸する方法である。このＲＴＭ成形方法は、ハンドレーアップ成形方法、スプレーアップ成形方法や真空バッグ成形方法に比べ、製造工程の省力化、製造環境の改善、品質の再現性、成形技能等の制約から脱却できるため、近年、成形効率の良い製造方法として注目を集めている。
【０００３】
しかし、ＲＴＭ成形方法は型内に配置される繊維基材の樹脂流動抵抗が高いため、さらにＲＴＭ成形サイクルを短くするべく注入圧力を高くしても飛躍的な樹脂注入時間短縮を望むことができず、また注入圧力が繊維基材に直接負荷するため型内に配置された繊維基材にしわが寄ったり、型内の樹脂の流動しやすい部分、すなわち流動抵抗の低い部分ばかりに樹脂が供給され、成形品の一部に未含浸部分やピットができてしまうなどの問題点があった。
【０００４】
これに対し、特許文献１では、片面型（下型）全体を可撓性のあるバギングフィルムで覆い密着させた後、真空吸引した状態でバッグ内の繊維基材に樹脂を含浸させる減圧注入方法を採用し、その際片面型に樹脂の進入溝を設けることにより、未含浸部分を少なくすると共に、短時間で繊維基材全体に樹脂を含浸できることが記載されている。しかし、この方法は樹脂を注入する圧力が負圧であるため、注入圧力を高くしても０．１ＭＰａ程度の真空圧であり、樹脂注入速度をそれ以上に早めることができないという問題があった。そこで、加圧注入により樹脂の含浸速度を早める方法をとると、上型として使用しているバギングフィルムが可撓性を有しているため、その加圧力によりバギングフィルムが浮き上がってしまい、正常な寸法精度を持つ成形品を得ることができなかった。また、樹脂の硬化時間を短縮し製造サイクルを短くするため、注入時の樹脂温度を高くしたり、または注入時の型温度を高くしてもよいが、この成形方法においては、大気とバギングフィルム間の熱伝導率が小さいため、バギングフィルム側の熱放出が極めて悪く、型内で発生した樹脂の反応熱の逃げ場がなくなり、成形品の厚みの大きい部分で樹脂の暴走反応が始まる可能性があった。
【０００５】
さらに、片面型をバギングフィルムで覆い、型内を真空にすることで所定形状の型を作り出す製造方法では、バギングフィルムが片面型の凹凸に追従できない問題や、片面型とバギングフィルムの隙間からの真空漏れで所定形状ができない問題があり、成形品の寸法精度が安定しないばかりか、成形品における繊維基材の体積含有率が低くなってしまう問題もあった。
【０００６】
そればかりか、上記可撓性のあるバギングフィルムは、シリコンシーラントなどの粘着材で製造ごとに片面型に張り付けなくてはいけないため、非常に時間がかかる作業であり、多くの副資材がゴミとして残るため、環境にも良くない製造方法であった。
【０００７】
以上のように、ＦＲＰ製部材のＲＴＭ成形方法において、型内に樹脂を未含浸部分やピットなく高速で含浸せしめ、安定した寸法精度のＦＲＰ成形品が得られるとともに、繊維基材の体積含有率を高く安定させることのできる改良技術が切望されていた。
【０００８】
【特許文献１】特開２００１−６２９３２号公報
【０００９】
【発明が解決しようとする課題】
本発明の目的は、上記した従来技術の問題点を解決すること、すなわちＲＴＭ成形方法において、型内に樹脂を未含浸部分やピットなく高速で含浸せしめ、安定した寸法精度の成形品が得られるとともに、繊維基材の体積含有率を高く安定させることのできる、ＦＲＰ製部材の製造方法および該製造方法で使用する両面金型を提供することにある。
【００１０】
【課題を解決するための手段】
本発明は、上記した問題点を解決するために、樹脂流路溝を加工した両面金型内で加圧注入成形することで、バギングフィルムを上型としたＲＴＭ成形方法では到底達し得なかった短い時間で樹脂を注入・含浸し、また安定した寸法精度および高い繊維基材の体積含有率を持つＦＲＰ製部材の製造方法を見いだすに至った。
【００１１】
すなわち、本発明に係るＦＲＰ製部材の製造方法は、金型内部に成形部材用キャビティを有し、その内面の一部または全面に樹脂流路溝が形成された、上型と下型とからなる両面金型の前記キャビティ内に、強化繊維となる成形部材用基材および／または中子用基材を配置し、両面金型を密閉した後、両面金型の注入口から０．０５以上５ＭＰａ以下の範囲内の注入圧力で前記樹脂流路溝を経由させて成形部材用基材および／または中子用基材内部に樹脂を加圧含浸し、その後、硬化、脱型することを特徴とするものからなる。
【００１２】
また、本発明に係る繊維強化樹脂製部材成形用の両面金型は、上型と下型とからなる両面金型であって、その合わせ面に少なくとも、樹脂の入り口と、均一注入用ランナーと、成形部材用キャビティと、樹脂出口用ベントとからなる樹脂流路系が設けられた両面金型において、キャビティに接する金型内面の一部または全面に、前記ランナーとベントの一方あるいは両方に接続する複数本の樹脂流路溝が形成されており、樹脂流路溝の深さが０．５ｍｍ以上３０ｍｍ以下、幅が０．５ｍｍ以上２０ｍｍ以下であり、かつ樹脂流路溝のキャビティ表面に対する表面積の比率が３％以上３０％以下であることを特徴とするものからなる。
【００１３】
【発明の実施の形態】
以下に、本発明のＦＲＰ製部材の製造方法の望ましい実施の形態を図面を用いて説明する。
（本発明の両面金型の説明）
まず、本発明の製造方法に用いる本発明の両面金型の一例を説明する。図１はキャビティ１３に繊維基材４が配置された状態を示している両面金型１、２の縦断面図、図２は図１の金型のＡ−Ａ矢視の横断面図、図３は両面金型内での樹脂の流動状態を示した図１の金型のＢ−Ｂ矢視の平面図、図４は図２の樹脂流路溝３の部分拡大図である。
【００１４】
図１〜４において、１は、内面に樹脂の流路となる樹脂流路溝３が加工された上型、２は、下型であり、これら二つの型で両面金型を構成し、図示しない型締め手段で両金型が一体になるように構成されている。４はキャビティ１３内に配置されたＦＲＰ製成形部材の補強繊維となる繊維基材であり、必要に応じて図示は省略したがさらに中子用基材が配置される。両面金型１、２の合わせ面１７には、この繊維基材４に樹脂を含浸するための注入口１０から樹脂を注入し、均一供給のためのランナー６に樹脂を導き、その後ゲート７を通過して上型内面の複数本の樹脂流路溝３（図４参照）に樹脂が供給される樹脂流路系が設けられている。そして樹脂は樹脂流路溝３を流れると同時にキャビティ内１３に配置された繊維基材４の内部にその毛細管現象により進入する。キャビティ内１３の繊維基材４に樹脂が十分含浸した後、余剰の樹脂は隙間８を通過して樹脂溜め用ランナー９に蓄えられることで、繊維基材４への樹脂含浸工程が終了する。なお、樹脂がキャビティ１３内を流動する際にキャビティ１３から押し出される空気、ガスや余剰樹脂は、ベント１１から排出される。すなわち本発明の両面金型１、２の合わせ面１７には、図３に示すように、注入口１０→ランナー６→ゲート７→複数本の樹脂流路溝３→繊維基材４→隙間８→樹脂溜め用ランナー９→ベント１１からなる樹脂流路系が設けられている。
【００１５】
本発明の金型において、注入口１０とは両面金型１、２内に樹脂を注入する入り口のことである。注入口の配置される位置および数は、繊維基材４に樹脂が未含浸部分がない状態で含浸すれば特に限定されるものではない。また、ランナー６とは、注入口１０から両面金型１、２内に注入された樹脂をキャビティ１３の周囲まで導く流路、キャビティ１３とは、両面金型１、２のそれぞれの内面に形成された空間により作り出される、これから成形すべきＦＲＰ製部材の空間のことである。また、ゲート７とは、ランナー６からキャビティ１３に樹脂を均一に供給するための隙間のことであり、ランナー６の長手方向に見た断面積がゲート７の断面積より大きいと、ランナー６よりゲート７を通過する樹脂の流路抵抗が小さくなるため、樹脂をゲート７の幅方向のどの部分においても、ほぼ均一な圧力でキャビティ１３内に樹脂を供給できるようになっている。ベント１１は、キャビティ１３内に残存している空気や、樹脂の反応に伴い発生するガスまたキャビティ１３内から押し出された余剰樹脂を排出するための出口であり、キャビティ１３内から排出できなかった空気が溜まってできる空気溜まりを少なくすることができ、未含浸部分やピットの少ない成形品とすることができる。
【００１６】
本発明の両面金型１、２の概略構成は以上の通りであるが、その特徴を構成要素毎にさらに詳しく説明する。
【００１７】
本発明の金型は、上述したように樹脂の加圧注入成形をしても、その注入圧力でキャビティ形状が変形しないように、型締め手段により一体に構成された両面金型となっている。そのため金型材質は、鉄、鋼、アルミニウム、ニッケル、銅、亜鉛合金等の金属製とされている。このような剛直な両面金型を使用し、樹脂を加圧注入成形することで、両面金型１、２内に配置した繊維基材４への樹脂含浸時間を短くすることができるばかりか、得られるＦＲＰ製部材が他部材との取り合い時の寸法精度が問題になる組み立て部品の場合においても、金型の加工精度を成形品の寸法精度に直接反映することができ、安定した寸法精度を有した成形品を得ることができる。
【００１８】
また、本発明の剛直な両面金型１、２を使用することで、従来の可撓性のあるフィルムを上型とするときとは異なり、キャビティ１３内の容積が変化しないので、注入した樹脂には常に均一な圧力がかかり、さらに高い圧力がかけられるため、毛細管現象による繊維基材４への樹脂の含浸が促進される。
【００１９】
さらに、本発明の両面金型は金属製であるので、従来の樹脂や木材やセラミックスからなる型に比べて熱容量が大きく、また熱伝導率も高いため、樹脂をキャビティ内に注入・含浸した後、反応・硬化する際に発生する熱を両面金型１、２で吸収することができ、樹脂反応時の蓄熱により起こる樹脂の暴走反応を防ぐことができるので好ましい。
【００２０】
本発明の両面金型は、樹脂流路溝３を両面金型１、２の内面の一部または全面に複数本形成しているので、両面金型１、２内に注入された樹脂の流動抵抗を著しく小さくすることができる。すなわち、繊維基材４等の充填物がない樹脂流路溝３部分の樹脂流動抵抗が、繊維基材４の充填されているキャビティ１３内の樹脂流動抵抗よりも小さくなり、その結果、注入樹脂が樹脂流路溝３の方を優先的に流動することになる。その結果、樹脂の注入圧力が繊維基材４に直接作用せず、基材４の周囲から均一な圧力でまんべんなく進入することとなり、樹脂の注入圧力で繊維基材４にしわが発生せず、品質のよいＦＲＰ製部材を得ることができる。
【００２１】
樹脂流路溝３の金型内面での配置例としては、図３に示すように連続した樹脂流路溝３が平行または放射線状に配列された状態や、連続した樹脂流路溝３がメッシュ状に配列された状態、または放射線状に配列した樹脂流路溝３と環状に配列した樹脂流路溝３が交錯した状態などがあるが、樹脂が樹脂流路溝３に沿ってキャビティ１３全体に供給出来るのであればどのような配置方法であっても構わない。
【００２２】
図３に示すように、樹脂流路溝３は、キャビティ１３内へ注入樹脂がスムーズ流れ込み排出出来るよう、両面金型のゲート７または隙間８を介して、ランナー６とベント１１の一方あるいは両方に接続していることが好ましい。ただし、注入樹脂の注入圧力が高い場合は、繊維基材４の内部にその毛細管現象により樹脂が含浸する前に、注入樹脂がベント１１に流れ出してしまうことがあり、この現象により未含浸部分やピットが多くなることがあるので、樹脂流路溝３がベント１１に接続していない方がより好ましい。好ましくは樹脂流路溝３がベント１１の手前５ｍｍ以上７０ｍｍ以下の位置で止まっていると良い。
【００２３】
樹脂流路溝３の形状としては、キャビティ１３に接する金型内面であれば直線であっても、曲線であっても構わない。キャビティ１３表面の幅が場所によって異なる場合は直線形状の樹脂流路溝３だけではキャビティ全面の一部に樹脂流路溝３の全くない部分が出来てしまい、その部分には樹脂が全く供給されないため、未含浸部分となり好ましくない。好ましくは、キャビティの外周形状に沿って曲線の樹脂流路溝３を配置し、さらにキャビティ１３の幅方向に対し均等に配置されていると良い。この時、隣り合う樹脂流路溝の間隔が広がることによる、繊維基材４に樹脂の未含浸を避けるため、隣り合う樹脂流路溝３の間隔は５００ｍｍ以下であると好ましい。さらに好ましくは３００ｍｍ以下である。
【００２４】
樹脂流路溝３の深さとしては、０．５ｍｍ以上３０ｍｍ以下であると良い。樹脂流路溝３の深さとは図４の矢視間寸法１４のことである。これが３０ｍｍより大きいと、樹脂の成形収縮により成形品の表面に樹脂流路溝３に沿ったひけが発生し、ＦＲＰ製部材の見栄えが大変悪くなるので好ましくない。０．５ｍｍより小さいと、樹脂の流動抵抗が大きくなり、短時間でキャビティ１３内に樹脂を供給することができなくなり好ましくない。好ましくは１ｍｍ以上１０ｍｍ以下の範囲内である。また、樹脂流路溝３の幅としては、０．５ｍｍ以上２０ｍｍ以下であると良い。樹脂流路溝３の幅とは図４の矢視間寸法１２のことである。これが２０ｍｍより大きいと、繊維基材４が溝に入り込み、実質的に溝の断面積が減ってしまい、溝のサイズに対して期待できる樹脂の流動挙動を満たすことができなくなるばかりか、成形品に繊維基材４のくびれた形状ができてしまい好ましくない。０．５ｍｍより小さいと型を非常に細いドリルで加工することになり、加工作業が困難なものとなるので好ましくない。好ましくは１ｍｍ以上１５ｍｍ以下の範囲内である。
【００２５】
樹脂流路溝３のキャビティ１３表面全体に対する面積比率としては、３％以上３０％以下である両面金型１、２を使用すると良い。３％より小さいと、樹脂の流動抵抗が大きくなり、繊維基材４に注入圧力が直接作用し、繊維基材４にしわが寄るため、成形品内部に生じる残留応力により成形品の変形が生じ、好ましくない。３０％より大きいと、成形時に使用する樹脂量が極めて多くなり、重量の重いＦＲＰ製部材になるばかりか、両面金型１、２内に注入した樹脂が硬化する前にベント１１から排出される、いわゆるウエットスルー現象が顕著に起こるようになるため、使用する樹脂の無駄が多くなり、生産コストが高くなる。好ましくは５％以上２５％以下である。
【００２６】
また、図３に示すように樹脂流路溝３は、１本の樹脂流路溝３が途中で複数本に分岐していても構わない。上述のように曲線状の樹脂流路溝３を配置し、キャビティ１３表面の幅が場所によって異なる製品形状に対応するときは隣り合う樹脂流路溝３の間隔が５００ｍｍより大きくなってしまう部分があるが、この場合は、隣り合う樹脂流路溝３の間隔が５００ｍｍより大きくならないよう、１本の樹脂流路溝３を複数本に分岐すると解決できる。このとき、分岐後の複数本の樹脂流路溝３の長手方向の断面積の合計と、分岐前の樹脂流路溝３の長手方向の断面積の比が０．５以上２．０以下であると、樹脂流路溝３内での樹脂量の過不足をなくすことが出来る。さらに好ましくは０．７以上１．５以下である。逆に複数本の樹脂流路溝３が途中で１本に結合していても構わない。上述のように曲線状の樹脂流路溝３を配置し、キャビティ表面の幅が場所によって異なる形状に対応するとき、隣り合う樹脂流路溝３の間隔が非常に小さくなる場合、複数本の樹脂流路溝３を１本に結合することで、樹脂流路溝３を合理的に配置することができ好ましい。この時、結合前の複数本の樹脂流路溝３の長手方向の断面積の合計と、結合後の樹脂流路溝３の長手方向の断面積の比が０．５以上２．０以下であると、樹脂流路溝３内での樹脂量の過不足をなくすことが出来好ましい。さらに好ましくは０．７以上１．５以下である。
【００２７】
樹脂流路溝３の断面積は、金型内面において変化していても良い。キャビティ１３内に配置する繊維基材４には、繊維基材の厚み斑が存在するため、樹脂流路方向に一定の断面積を持つ樹脂流路溝３では未含浸部分の多いＦＲＰ製部材しか成形できない場合があり、そのような場合は樹脂流路溝３の断面積を変化させることで、繊維基材４全体に樹脂をまんべんなく供給することが出来るようになり好ましい。その際、樹脂流路溝３の断面積は、得られるＦＲＰ製部材に出来る未含浸部分の位置により、局部的にあるいは流路方向に沿ってランダムに適宜制御すべきであり、その断面積を大きくしても小さくしても差し支えない。要は樹脂が繊維基材４の全体にまんべんなく含浸できるように流路断面積を変化させるのである。
【００２８】
樹脂流路溝３の抜き勾配θ（図４参照）としては、０．５°以上３０°以下であると良い。０．５°より小さいと、脱型時、成形品と両面金型１、２の摩擦大きく脱型することができず、無理矢理脱型すると成形品の表面にひびが入り、健全な製品を得ることができない。３０°より大きいと、繊維基材４が樹脂流路溝３に落ち込んでしまい、繊維基材４にしわが寄り好ましくない。断面形状としてはＶ字、Ｕ字、半円、円弧、台形、多角形などを好適に用いることができる。ここで抜き勾配とは、成形品を型から脱型するために、成形品が抜けるよう型に付与するテーパーのことを言う。好ましくは、金型への樹脂の濡れ性の観点から円弧が良い。
【００２９】
樹脂流路溝３は上型１と下型２のどちらか一方に加工されていても、また両方に加工されていても構わない。要は上型１と下型２の合わせ面において、どちらかの型のあるいは両方の型のキャビティに接する金型内面に樹脂流路溝３が加工されていればよい。仮に一方の型のみに樹脂流路溝を設けた場合には、樹脂流路溝３のない一方の面を意匠面とすることができ好ましい。また、成形品の厚みが厚いとき、上型１と下型２の両方に樹脂流路溝３を加工することで、繊維基材４の毛細管現象で含浸する距離を軽減することができ、厚み方向の含浸斑を無くすことができるので好ましい。
【００３０】
また、両面金型１、２は、密閉できる型構造であれば良いので、上下型だけでなく、左右型や傾斜型などでも良い。
【００３１】
また、注入口１０、ランナー６、ゲート７、ベント１１などは、両面金型を作製した初期の状態では、樹脂の流路が適正化されていなく、得られるＦＲＰ製部材に未含浸部分が多発することがほとんどであり、この時両面金型の注入口１０、ランナー６、ゲート７、ベント１１の一部を埋め、両面金型内の樹脂の流れを強制的に変えることで未含浸部分がなくなることがあり、このような樹脂流路系の形状に変更しても良い。樹脂流路系を一部埋める材料として、例えばポリパテなどの有機系樹脂硬化物や、粘土などの無機系硬化物や、金型と同じ材質の金属などが挙げられる。
（使用する繊維基材および注入樹脂の説明）
ＦＲＰ製部材を構成する補強繊維としては、ポリアラミド、ナイロン６、ナイロン６６、ビニロン、ビリデン、ポリエステル、ポリ塩化ビニル、ポリエチレン、ポリポロピレン、ポリウレタン、アクリル、ポリアラミド、ポリエーテルエーテルケトン、ポリエーテルケトン、ポリエーテルイミド、ポリパラフェニレンベンゾビスオキサドール、ポリベンゾビスオキサドール、ポリグリルアミド、ビニロン、ＰＢＴ、ＰＶＡ、ＰＢＩ、ＰＰＳなどからなる有機繊維や、炭素繊維、ガラス繊維、シリコンカーバイド繊維などの無機繊維であっても、実際の製品形状としたとき十分な全体剛性を得ることができればいかなる繊維であっても良い。
【００３２】
また、上記の繊維を組み合わせて使用しても差し支えないが、中でも炭素繊維は、耐熱性も高く、繊維の弾性率が高いので、ＦＲＰ製部材の一部または全部に含まれていると、ＦＲＰ製部材の軽量化を促進させることができるので好ましい。その繊維形態としては、長繊維、短繊維またはその組み合わせであっても良い。
【００３３】
繊維基材の形態としては、マット、織物、ニット、ブレイド、１方向シートなどを好適に使用することができる。また、これら繊維基材を組み合わせて使用しても良い。
【００３４】
ＦＲＰ製部材を構成する樹脂としては、エポキシ樹脂、不飽和ポリエステル樹脂、フェノール樹脂、ビニルエステル樹脂、ポリウレタン樹脂、変性エポキシ樹脂などの熱硬化性樹脂、または、ナイロン樹脂、アクリル樹脂、ポリエステル樹脂、ポリカーボネート樹脂、ポリエチレン樹脂、ポリプロピレン樹脂、ポリアミド樹脂、ＡＢＳ樹脂、ポリ塩化ビニル樹脂、ポリブチレンテレフタレート樹脂、ポリアセタール樹脂、ポリウレタン樹脂などの熱可塑性樹脂、およびこれらの樹脂をアロイ化した変性樹脂などが挙げられるが、どのような樹脂であっても良い。
【００３５】
ＦＲＰ製部材の構成としては、ＦＲＰ単体で構成される成形品、ＦＲＰスキン層および中子基材で構成されるサンドイッチ構造の成形品またはカナッペ構造の成形品などがあげられる。サンドイッチ構造成形品およびカナッペ構造成形品に用いられる中子基材としては、プラスチック、セラミックス、金属の発泡体または多孔質体またはハニカム部材、シンタクチックフォーム、バルサなどの天然多孔質体、またはそれらの組み合わせ等を好適に用いることができる。さらに、無垢の金属、プラスチックや、セラミックからなる部品を適宜配置し、一体製造しても構わない。
【００３６】
以上が本発明の両面金型および繊維基材の全体構成である。次に上記両面金型と基材を用いた本発明の製造方法を工程順に具体的に説明する。
（１．金型準備工程）
まず、図１〜４で示した両面金型１、２を準備する。両面金型を開いた後、両面金型１、２内を清掃し、離型処理を行う。この時、樹脂流路溝３の無いキャビティ１３表面であれば、ゲルコートやフィルムや表面意匠成形体などの表面意匠膜を形成してもよい。
（２．基材準備工程）
前述した繊維基材４を、キャビティ１３内に収納できる所定形状に裁断し、キャビティ１３内に所定の積層構成で配置する。この時、基材にできる限りしわが寄らないよう配置する。また、必要な場合は樹脂流路溝３が配置されている型のキャビティ１３表面と繊維基材４との間にピールプライ５を介在させる。ピールプライとは得られる成形品から、後に成形品から引き剥がすことのできる不織布のことである。ピールプライ５を補助的に介在させ成形したＦＲＰ製部材は、ＦＲＰ製部材表面に転写された樹脂流路溝３部分の樹脂およびピールプライを一緒に除去することで、成形品に残存する帯状の突起をなくすことができ、表面性状の均一なＦＲＰ製部材を得ることができるばかりかＦＲＰ製部材の重量を軽減することができ好ましい。ピールプライ５としては、樹脂流路溝３から繊維基材４に樹脂を透過させることができれば良く、ナイロン繊維、ポリエステル繊維、ガラス繊維の織物や不織布などが挙げられる。
【００３７】
また、メディアと呼ばれるメッシュ状基材を該ピールプライと型のキャビティ表面との間に配置してもよい。メディアを配置することで、樹脂流路溝３のみ、すなわち線状で型の製品面内に樹脂が供給するのに対して、面状で型の製品面内に樹脂が供給することとなり、さらに均一かつ高速に型のキャビティ１３内に樹脂が供給できるようになり、樹脂の未含浸部分が生じる可能性をさらに減らすことができるようになるので好ましい。メディアは、型内での樹脂流動を補助的に促進できればどのようなものであっても構わなく、金属メッシュ、プラスチックメッシュなどがある。
（３．型締め工程）
続いて両面金型１、２を型締めする。両面金型１、２の型締め構造は、樹脂注入圧力に耐えることができれば特に限定されるものではない。例えば、油圧、空気、水圧、真空圧、ボルト、クランプ、上型の自重などの手段である。
（４．樹脂注入工程）
続いて、両面金型内に樹脂を注入する。
【００３８】
本発明の樹脂注入圧力は０．０５ＭＰａ以上５ＭＰａ以下の範囲内である。ここで樹脂注入圧力は両面金型の注入口に樹脂が注入される直前の位置で測定した値である。０．０５ＭＰａより小さいと、繊維基材４への樹脂の含浸速度が遅いため、繊維基材４全体に樹脂が含浸する前に硬化してしまい、未含浸の多い成形品となり好ましくない。５ＭＰａより大きいと、繊維基材部分が受け持つ樹脂注入圧力が大きくなるため繊維基材４にしわが寄り、成形品中の残留応力によりＦＲＰ製部材がそってしまい、寸法精度の良い成形品を得ることができない。好ましくは０．１ＭＰａ以上３ＭＰａ以下の範囲内である。
【００３９】
樹脂の注入時、注入前の樹脂温度および両面金型１、２の温度を温調しておくと良い。注入前の樹脂温度を本範囲内の温度とすることで、樹脂の粘度を下げることができ、注入時の樹脂流動速度を早めることができる。また両面金型を温調しておくことで、その樹脂温度を維持したままキャビティ内へ樹脂を供給することができるため、基材への樹脂含浸を短時間で完了することができるばかりか、大きなサイズの成形品にも樹脂を未含浸部分なく含浸することができるようになり好ましい。温度範囲としては、使用する樹脂の種類によっても異なるが、２０℃以上１５０℃以下の範囲に温調できると良い。２０℃より低いと、樹脂の粘度が高すぎ、１５０℃より高いと樹脂の硬化反応が非常早く起こるため、キャビティ１３内全体に樹脂を供給することができない。この時、注入前の樹脂温度と両面金型の温度は同じである必要はない。
【００４０】
また、加圧注入工程は、高圧注入ステップと低圧注入ステップから構成されていることよい。樹脂の加圧注入時、キャビティ１３内の端部に空気が溜まってしまったとき、加圧注入工程で注入圧力が一定であると、空気がキャビティ１３内の端部から動くことができなく、未含浸部分の多い成形品となってしまうため、注入時の樹脂に圧力変化を作ることで、キャビティ１３内の端部に溜まった空気に動きをつけることができ、両面金型１、２の型外に空気を押し出すことができるようになり好ましい。この高圧注入ステップと低圧注入ステップのサイクルを複数回かけることができればさらに好ましい。ここで、高圧注入ステップと低圧注入ステップの注入圧力は、０．０５ＭＰａ以上５ＭＰａ以下の範囲内の圧力のことである。
【００４１】
また、両面金型１、２内を真空吸引すると良い。真空吸引することで型内に残存する空気を吸引除去し、かつ樹脂が型内を流動する際にキャビティ１３内の端部へ追いやられる空気を吸引除去することができるため、両面金型１、２内の空気溜まりにより、発生する樹脂の未含浸部分を軽減することができるばかりか、両面金型１、２内を負圧にすることでキャビティ１３内の樹脂流動速度を促進でき、より短時間で繊維基材４への樹脂の含浸することができ好ましい。また、真空吸引により樹脂中に含まれる微小気泡を吸引除去することができるので、得られるＦＲＰ製部材も、断面にボイドの少ない成形品となり好ましい。好ましい真空圧の範囲は０．０５ＭＰａ以上０．１ＭＰａ以下である。０．０５ＭＰａより小さいと、樹脂中に残存する微小気泡を吸引除去することができないので好ましくない。また真空圧はたかだか０．１ＭＰａである。さらに真空吸引に関しても、注入圧力同様、真空圧を０．０５〜０．１ＭＰａの範囲内で変動させることで、キャビティ１３内の端部に溜まる空気に動きつけ、両面金型１、２の型外に空気を除去することができるので好ましい。
（５．樹脂硬化工程）
両面金型１、２全体を適当な加温手段で注入した樹脂の硬化温度に温調し、両面金型１、２内の樹脂が十分硬化するまで放置する。
（６．脱型工程）
両面金型１、２を開き、成形品を型内から脱型する。両面金型１、２の脱型方法は、特に限定されるものではないが、例えば脱型ピン、エアー、両面金型１、２の温調、人力などである。
（作用および効果の説明）
本発明の金型は、上型と下型とからなる剛直な金属製の両面金型であり、両型の合わせ面１７に高い面圧をかけられるため、繊維基材４をキャビティ１３内に高密度で詰め込むことができ、よって繊維基材４の体積含有率の高いＦＲＰ製部材を製造することができる。
【００４２】
また、両面金型１、２内に導かれた樹脂が金型内面に形成された複数本の樹脂流路溝３を流動することで、キャビティ１３全体に均一、かつ高速に供給され、その後、繊維基材４にその毛細管現象により繊維基材４の全体にまんべんなく均一に含浸する含浸工程へと移行するため、得られるＦＲＰ製部材のサイズが大きなものであろうとも、また、複雑な形状を有するものであろうとも、未含浸部分やピットの少ないＦＲＰ製部材を製造することができるようになる。
【００４３】
さらに、従来法のバギングフィルムのような可撓製のある上型を使用する成形方法に対して、キャビティ１３内の体積がほとんど変化しないため、得られるＦＲＰ製部材の繊維基材４の体積含有率の変動率が非常に小さくなり、同じ品質のＦＲＰ製部材を安定して生産することができるようになる。
【００４４】
さらに、本発明の両面金型を使用することで、従来のバギング法を採用したときのような再利用できないフィルム等の多量のゴミの発生が減ることになり、環境的にも優しい成形型となり好ましい。
【００４５】
以上により、本発明により製造されるＦＲＰ製部材は、寸法精度が良く、繊維基材の体積含有率が高いことから、自動車や鉄道車輌や航空機などの輸送機器、また壁や床材などの建築材料、および各種産業機器の部材として好適である。
【００４６】
【実施例】
以下、本発明を実施例に基づき具体的に説明する。
【００４７】
（実施例１）
使用した型は、図１の金型において、断面形状が幅３ｍｍ、深さが３ｍｍ、抜き勾配が２°の台形形状をした樹脂流路溝３を、隣り合う樹脂流路溝の間隔が２０〜１００ｍｍピッチで３０本が放射線状に、かつランナー６とベント１１の両方に接続して加工された上型１と、樹脂流路溝の加工が施されていない下型２とからなる両面金型である。
【００４８】
まず、金型１、２を離型処理した後、繊維基材４として、目付１９０ｇ／ｍ２の炭素繊維織物（ＣＫ６２５０Ｅ、東レ（株）製）のドライクロスをキャビティ形状に６ｐｌｙ（０／９０°方向）切り出し、キャビティ１３内に配置した。　続いて、ナイロン製のピールプライ５（ＡＩＲＴＥＣＫ社製、Ｒｅｌｅａｓｅ　Ｐｌｙ　Ａ）をキャビティ形状に切り出し、キャビティ１３内の繊維基材４の上に配置した。その後、上下型を密閉し、油圧プレスによって型締めした。この時の型締め圧は７ＭＰａである。この時、型の温度は９０℃に設定した。
【００４９】
続いて、３０℃に温調した樹脂を注入圧５ＭＰａで型内に注入した。また、ベントからは、真空ポンプでガスの吸引を行った。注入した樹脂は、セロキサイド２０２１Ｐ（ダイセル化学工業（株）製エポキシ樹脂）２５．０重量部、ＥＲＬ−４２９９（ユニオンカーバイド日本（株）製エポキシ樹脂）７５．０重量部、ジエチレングリコール（和光純薬工業（株）製）９．６重量部、ＳＥＥＳＯＲＢ　７０４（シプロ化成（株）製、紫外線吸収剤）０．１重量部、リカシッド　ＭＨ−７００（新日本理化（株）製酸無水物）９１．３重量部、キュアゾール１，２−ＤＭＺ（四国化成工業（株）製イミダゾール）５．７重量部を調合したものである。
【００５０】
樹脂がベントからでてきた時点から、３時間、９０℃で樹脂の硬化を行い、その後型を開き、脱型し、さらに脱型した成形品１３からピールプライおよび溝部分の樹脂１４を剥ぎ取り、図５に示す縦１．４ｍ、横２．２ｍ、高さ５ｍｍのＦＲＰ製部材１５を得た。
【００５１】
成形性については、含浸時間は８分であった。また、成形品に未含浸部はなく、繊維基材のしわは見られなかった。さらに、ＦＲＰ製部材の片面は樹脂流路溝がなく意匠面して十分美しい成形面であり、反対の面は図５に示す樹脂流路溝の跡１６が見える成形面となっていた。繊維基材の体積含有率を測定したところ４２％であった。得られたＦＲＰ製部材は、そりのない品質の優れた成形品であった。
【００５２】
（実施例２）
樹脂の注入圧を０．０５ＭＰａにしたこと以外は、実施例１と同じ条件でＦＲＰ製部材を成形した。
【００５３】
成形性については、含浸時間は１０分であった。また、成形品に未含浸部はなく、繊維基材のしわは見られなかった。さらに、ＦＲＰ製部材の片面は樹脂流路溝がなく意匠面して十分きれいな成形面、また片面樹脂流路溝の跡が見える成形面となっていた。繊維基材の体積含有率を測定したところ４０％であった。得られたＦＲＰ製部材は、そりのない成形品であった。
【００５４】
（実施例３）
ベントの手前３０ｍｍの部分に位置する樹脂流路溝３をポリパテで埋めて十分硬化させ、ポリパテの不要部分を研磨し、調整し、上型１に加工されている全ての樹脂流路溝３がベントに接続させていない状態にした以外は実施例１と同じ条件でＦＲＰ製部材を成形した。なお、成形性については、樹脂の含浸時間は１０分であった。
【００５５】
得られたＦＲＰ製部材に未含浸部はなく、繊維基材のしわは見られなかった。
さらに、ＦＲＰ製部材の片面は樹脂流路溝がなく、意匠面として十分美しい成形面であり、また、片面樹脂流路溝の跡が見える成形面であり、反対の面は図６に示す樹脂流路溝の跡１８が見える成形品となっていた。繊維基材の体積含有率を測定したところ４３％であり、そりのない成形品であった。
【００５６】
（比較例１）
樹脂の注入圧を０．０３ＭＰａにしたこと以外は、実施例１と同じ条件でＦＲＰ製部材を成形した。
【００５７】
成形性については、含浸時間は１５分であった。また、成形品には、繊維基材のしわは見られなかったが、未含浸部があり健全な成形体を得ることができなかった。また片面樹脂流路溝の跡が見える成形面となっていた。繊維基材の体積含有率を測定したところ３６％であった。得られたＦＲＰ製部材は、そりが有り、寸法精度の正しくない成形品であった。
【００５８】
（比較例２）
樹脂の注入圧を６ＭＰａにしたこと以外は、実施例１と同じ条件でＦＲＰ製部材を成形した。
【００５９】
成形性については、含浸時間は７分であった。成形品には、繊維基材のしわは見られが、未含浸部部分もあり、健全な成形体を得ることができなかった。また片面樹脂流路溝の跡が見える成形面となっていた。繊維基材の体積含有率を測定したところ４３％であった。得られたＦＲＰ製部材は、そりが有り、寸法精度の正しくない成形品であった。
【００６０】
（比較例３）
上型（雄型）に溝が加工されていないこと以外は、実施例１と同じ条件でＦＲＰ製部材を成形した。成形性については、含浸時間は６０分であった。成形品には一部未含浸部があり、また成形品には繊維基材の大きなしわが見られた。さらに、ＦＲＰ製部材の片面に溝が無いものの、未含浸部分があるため、意匠面として使えるレベルでは無かった。未含浸のない健全な部分で、繊維基材の体積含有率を測定したところ３９％であった。得られたＦＲＰ製部材は、そりが有り、寸法精度の正しくない成形品であった。
【００６１】
（比較例４）
下型２として、図２で示す幅３ｍｍ、深さ３ｍｍ、抜き勾配２°の台形形状をした樹脂流路溝３が２０〜１００ｍｍピッチで４０本、放射線状に加工された下型を使用し、上型１としては型全体をポリプロピレンフィルムからなるバギングフィルムで覆い、空気が漏れないようバギングフィルムの周囲をシール材で接着した後、型内を真空ポンプで真空状態とし、バギングフィルムを下型形状に沿わせた。
【００６２】
上記の型を用いたこと以外は、実施例１と同じ条件でＦＲＰ製部材を製造した。
【００６３】
成形性であるが、樹脂の注入圧により、上型として使用しているバギングフィルムが浮き上がり、得られたＦＲＰ製部材は、そりが有り、寸法精度の正しい成形品ができなかった。繊維基材の体積含有率を測定したところ５％であった。
【００６４】
以上の結果を表１にまとめた。
【００６５】
【表１】
2004058650.tif 000003
【００６６】
表１において、まず、評価基準として、液状樹脂の含浸時間については、注入口から樹脂を注入開始した時間とベントから余剰樹脂が出てくる時間のタイム差（分）とした。
【００６７】
含浸状態（未含浸）の評価基準は、未含浸部分が成形品の表面積の５％以下を○印とし、５％より大きい場合を×印とした。また、表面状態（表面ピット）の評価基準は、表面ピットの数が５０個以下の場合を◎印とし、５１個以上１００個以下の場合を○印とし、１００個より多い場合を×印とした。繊維基材のしわの評価基準は、しわ部分が成形品の表面積の５％以下の場合を○印とし、５％より大きい場合を×印とした。
【００６８】
表１に示すように、実施例１、２、３のものは樹脂流路溝の加工が施された両面金型に、適正な注入圧で樹脂を注入することで、樹脂の注入圧力が繊維基材に直接負荷することが無くなるため、しわのない成形品を得ることができ、その成形品はしわにより成形品内部に発生する残留応力により、そりのない成形品を得ることができた。また、両面金型によりキャビティ形状がほとんど変化せず、高い面圧内で成形することが出来たため、繊維基材の体積含有率が高く、安定した成形品を得ることができた。
【００６９】
一方、比較例１、２においては樹脂流路溝が加工された両面金型内で、樹脂の注入成形をしても、適正な樹脂の注入圧力外でＲＴＭ成形すると、繊維基材にしわが寄ったり、未含浸部分ができるなど、健全なＦＲＰ製部材を得ることができなかった。また、比較例３では両面金型に樹脂流路溝が加工されていないため、繊維基材に樹脂の注入圧力が直接負荷されるため、繊維基材にしわができることは避けることができなかった。比較例４では、両面金型ではなく上型としてフィルムを使用しているため、注入圧力をかけることでフィルムが浮き上がってしまい、目的の製品形状のものを得ることができなかった。
【００７０】
【発明の効果】
以上説明したように、本発明のＦＲＰ製部材の製造方法およびその成形用両面型によれば、ＲＴＭ成形方法において、型内に樹脂を未含浸部分やピットがない状態で高速で含浸せしめることができ、安定した寸法のＦＲＰ製部材を製造することができるとともに、繊維基材の体積含有率を高く安定させることができる。
【図面の簡単な説明】
【図１】本発明の金型内部のキャビティ部分に繊維基材が配置された状態を示す両面金型の縦断面図である。
【図２】図１の金型のＡ−Ａ矢視の横断面図である。
【図３】図１の金型のＢ−Ｂ矢視の平面図である。
【図４】図２の金型の樹脂流路溝の部分拡大図である。
【図５】本発明の実施例で得られたＦＲＰ製部材の概略斜視図である。
【図６】本発明の実施例で得られたＦＲＰ製部材の概略斜視図である。
【符号の説明】
１　両面金型の上型
２　両面金型の下型
３　樹脂流路溝
４　繊維基材
５　ピールプライ
６　ランナー
７　ゲート
８　隙間
９　樹脂溜め用ランナー
１０　注入口
１１　ベント
１２　樹脂流路溝の幅
１３　キャビティ
１４　樹脂流路溝の深さ
１５　実施例で成形した成形品の形状
１６　実施例で成形した成形品の片表面に残る樹脂流路溝の跡
１７　合わせ面
１８　実施例で成形した成形品の形状
１９　実施例で成形した成形品の片表面に残る樹脂流路溝の跡
【図１】
2004058650.tif 000004
【図２】
2004058650.tif 000005
【図３】
2004058650.tif 000006
【図４】
2004058650.tif 000007
【図５】
2004058650.tif 000008
【図６】
2004058650.tif 000009